FR 2866343 A1 20050819 FR 0401391 A 20040212 La présente invention concerne un produit liquide, susceptible d'être appliqué à la manière d'une peinture, pour la protection d'un support tel que mur, sol ou toiture, contre les salissures, les graffitis et/ou la pollution. On connaît déjà des produits de ce type. Cependant, ces produits connus ne présentent généralement pas, à la fois, de bonnes propriétés hydrofuge et oléofuge et, par ailleurs, ils ne peuvent pas être colorés. En effet, si on ajoute des pigments colorés à ces produits connus, on se heurte à des difficultés d'homogénéité et de tenue sur le support. La présente invention a pour objet de remédier à ces inconvé- nients. A cette fin, selon l'invention, le produit de protection liquide pour support, tel que mur, sol ou toiture, présentant des propriétés hydrofuge et oléofuge lui permettant de protéger ledit support contre les salissures, les graffitis et la pollution, est remarquable en ce qu'il comporte la compo- sition pondérale suivante: de 1 à 10 g de pigments, organiques ou non, tensioactifs non ioniques; de 1 à 100 g de dioxyde de titane en phase aqueuse; de 8 à 40 g d'une dispersion de polyuréthane cationique aliphatique; de 20 à 40 g d'une dispersion d'un copolymère acrylique fluoré ; de 3 à 6 g de l'éther d'alcool 2,2,4-triméthyl-1,3-pentanediol mono (2-méthylpropanolate) ; de 0,75 g à 5 g d'un agent réglant la pénétration du produit liquide dans le support; et eau pour complément à 1 kg. Ainsi, dans le produit conforme à la présente invention, ledit éther d'alcool permet l'homogénéisation des pigments dans la composition, alors que la dispersion de polyuréthane, qui communique au produit de bonnes résistances à l'abrasion et aux rayonnements ultraviolets, permet également aux pigments d'avoir une excellente tenue sur le support. Par ailleurs, grâce au dioxyde titane, il est possible, en fonction de la proportion de celui-ci, de communiquer au produit soit un aspect de lazure, soit un aspect de peinture. Dans le produit conforme à la présente invention, les propriétés hydrofuge et oléofuge sont apportées par la dispersion du copolymère acrylique fluoré. Ainsi, grâce à la présente invention, on obtient un produit hydrofuge et oléofuge coloré laissant respirer le support sur lequel il est appliqué et pouvant présenter des effets de maticité et des effets mouillés. Le produit de l'invention est prêt à l'emploi, facilement applicable en une ou plu-sieurs couches (avec un intervalle de séchage très court --10 mn-entre deux couches consécutives) et biodégradable à plus de 98% grâce à sa formulation aqueuse. Dans le cas où le produit de protection conforme à la présente invention doit être appliqué sur un support poreux, il est avantageux qu'il soit relativement visqueux et, à cet effet, il peut comporter, comme agent réglant la pénétration dudit produit dans le support poreux, de 1 à 5 g d'alcool polyvinylique. En revanche, lorsque le produit de l'invention est destiné à être appliqué sur un support peu poreux, il doit être liquide et mouillant et, à cet effet, l'agent réglant la pénétration du produit dans le support peu poreux comporte avantageusement de l'éthylèneglycol, perfluoroalcoolsubstitué. De préférence, ledit agent réglant la pénétration du produit dans le support comporte, en plus dudit éthylèneglycol, perfluoroalcool-substitué, du dipropylène glycol monoéthyl éther. Dans ce dernier cas, le produit conforme à l'invention comporte, comme agent réglant la pénétration du produit dans le support peu poreux, de 0, 75 g à 2 g d'un mélange aqueux d'éthylèneglycol, perfluoroalcoolsubstitué et de dipropylène glycol monoéthyl éther, mélange aqueux dans lequel la proportion pondérale de l'éthylèneglycol, perfluoroalcoolsubstitué et au moins approximativement le double de celle du dipropylène glycol monoéthyl éther. REVENDICATIONS 1. Produit de protection liquide pour support, tel que mur, sol ou toiture, présentant des propriétés hydrofuge et oléofuge lui permettant de protéger ledit support contre les salissures, les graffitis et la pollution, caractérisé en ce qu'il comporte la composition pondérale suivante: de 1 à 10 g de pigments, organiques ou non, tensioactifs non ioniques; de 1 à 100 g de dioxyde de titane en phase aqueuse; de 8 à 40 g d'une dispersion de polyuréthane cationique aliphatique; de 20 à 40 g d'une dispersion d'un copolymère acrylique fluoré ; de 3 à 6 g de l'éther d'alcool 2,2,4-triméthyl-1,3-pentanediol mono (2- méthylpropanolate) ; de 0,75 g à 5 g d'un agent réglant la pénétration du produit liquide dans le support; et eau pour complément à 1 kg. 2. Produit de protection selon la revendication 1, destiné à être appliqué sur un support poreux, caractérisé en ce qu'il comporte, comme agent réglant la pénétration dudit produit dans le support poreux, de 1 à 5 g d'alcool polyvinylique. 3. Produit de protection selon la revendication 1, destiné à être appliqué sur un support peu poreux, caractérisé en ce que l'agent réglant la pénétration du produit dans le support peu poreux comporte de I'éthylèneglycol, perfluoroalcool-substitué. 4. Produit de protection selon la revendication 3, caractérisé en ce que ledit agent réglant la pénétration du produit dans le support comporte de plus du dipropylène glycol monoéthyl éther. 5. Produit de protection selon les revendications 3 et 4, caractérisé en ce qu'il comporte, comme agent réglant la pénétration du produit dans le support peu poreux, de 0,75 g à 2 g d'un mélange aqueux d'éthylèneglycol, perfluoroalcool-substitué et de dipropylène glycol mo- noéthyl éther, mélange aqueux dans lequel la proportion pondérale de l'éthylèneglycol, perfluoroalcool-substitué et au moins approximativement le double de celle du dipropylène glycol monoéthyl éther.